(57)【要約】  下記酸化物基準のモル百分率表示で、ＳｉＯ２を５５〜８０％、Ａｌ２Ｏ３を３〜１６％、Ｂ２Ｏ３を０〜１２％、Ｎａ２Ｏを５〜２０％、Ｋ２Ｏを０〜１５％、ＭｇＯを０〜１５％、ＣａＯを０〜３％、ΣＲＯ（Ｒは、Ｍｇ、Ｃａ、Ｓｒ、Ｂａ、Ｚｎ）を０〜１８％、ＳＯ３を０．００５〜１％、ＮｉＯを０．００１〜３％、ＣｕＯを０．００１〜３％含有する化学強化用ガラスおよび化学強化ガラスである。【特許請求の範囲】
【請求項１】
下記酸化物基準のモル百分率表示で、ＳｉＯ２を５５〜８０％、Ａｌ２Ｏ３を３〜１６％、Ｂ２Ｏ３を０〜１２％、Ｎａ２Ｏを５〜２０％、Ｋ２Ｏを０〜１５％、ＭｇＯを０〜１５％、ＣａＯを０〜３％、ΣＲＯ（Ｒは、Ｍｇ、Ｃａ、Ｓｒ、Ｂａ、Ｚｎ）を０〜１８％、ＳＯ３を０．００５〜１％、ＮｉＯを０．００１〜３％、ＣｕＯを０．００１〜３％含有することを特徴とする化学強化用ガラス。
【請求項２】
ＳＯ３を０．００５〜１％、ＮｉＯを０．０１〜３％、ＣｕＯを０．０１〜３％含有することを特徴とする請求項１に記載の化学強化用ガラス。
【請求項３】
下記（１）式で示される、Ｌ＊ａ＊ｂ＊表色系のＤ６５光源による反射光の色度ａ＊とＦ２光源による反射光の色度ａ＊との差Δａ＊の絶対値、および下記（２）式で示される、Ｌ＊ａ＊ｂ＊表色系のＤ６５光源による反射光の色度ｂ＊とＦ２光源による反射光の色度ｂ＊との差Δｂ＊の絶対値が、いずれも２．０以下であることを特徴とする請求項１または２に記載の化学強化用ガラス。
Δａ＊＝ａ＊値（Ｄ６５光源）−ａ＊値（Ｆ２光源）      ・・・（１）
Δｂ＊＝ｂ＊値（Ｄ６５光源）−ｂ＊値（Ｆ２光源）      ・・・（２）
【請求項４】
下記酸化物基準のモル百分率表示で、ＳｉＯ２を５５〜８０％、Ａｌ２Ｏ３を３〜１６％、Ｂ２Ｏ３を０〜１２％、Ｎａ２Ｏを５〜２０％、Ｋ２Ｏを０〜１５％、ＭｇＯを０〜１５％、ＣａＯを０〜３％、ΣＲＯ（Ｒは、Ｍｇ、Ｃａ、Ｓｒ、Ｂａ、Ｚｎ）を０〜１８％、ＳＯ３を０．００５〜１％、ＮｉＯを０．００１〜３％、ＣｕＯを０．００１〜３％含有し、表面から深さ方向に１０μｍ〜７０μｍの表面圧縮応力層を有することを特徴とする化学強化ガラス。
【請求項５】
ＳＯ３を０．００５〜１％、ＮｉＯを０．０１〜３％、ＣｕＯを０．０１〜３％含有することを特徴とする請求項４に記載の化学強化ガラス。
【請求項６】
下記（１）式で示される、Ｌ＊ａ＊ｂ＊表色系のＤ６５光源による反射光の色度ａ＊とＦ２光源による反射光の色度ａ＊との差Δａ＊の絶対値、および下記（２）式で示される、Ｌ＊ａ＊ｂ＊表色系のＤ６５光源による反射光の色度ｂ＊とＦ２光源による反射光の色度ｂ＊との差Δｂ＊の絶対値が、いずれも２．０以下であることを特徴とする請求項４または５に記載の化学強化ガラス。
Δａ＊＝ａ＊値（Ｄ６５光源）−ａ＊値（Ｆ２光源）      ・・・（１）
Δｂ＊＝ｂ＊値（Ｄ６５光源）−ｂ＊値（Ｆ２光源）      ・・・（２）
【請求項７】
前記化学強化ガラスは、３００〜１４００ＭＰａの表面圧縮応力を有することを特徴とする請求項４ないし６のいずれか１項に記載の化学強化ガラス。
【請求項８】
前記化学強化ガラスは、板厚方向中心部の引張応力（ＣＴ）が１０ＭＰａ以上であることを特徴とする請求項４ないし７のいずれか１項に記載の化学強化ガラス。
【請求項９】
外装部材として用いられることを特徴とする請求項４ないし８のいずれか１項に記載の化学強化ガラス。
【発明の詳細な説明】
【技術分野】
【０００１】
本発明は、ガラス組成としてＮｉ（ニッケル）を含有する化学強化用ガラスおよび化学強化ガラスであって、ガラス中に硫化ニッケル（以下、「ＮｉＳ」と称する）の生成を抑制するガラス組成に関するものである。本明細書において、「化学強化用ガラス」とは、化学強化処理によって表面に圧縮応力層を形成可能なガラスであって、化学強化処理前のガラスをいう。また、「化学強化ガラス」とは、化学強化処理によって表面に圧縮応力層が形成されている、化学強化処理済のガラスをいう。
【背景技術】
【０００２】
ガラス中に存在するＮｉＳは、ガラス原料を破砕するステンレス製破砕機等のガラス製造設備から剥離して混入するＮｉ成分と、ガラス原料中に含まれる芒硝（Ｎａ２ＳＯ４）や硫化物原料のＳ（硫黄）成分が結合してできるものと考えられている。
ＮｉＳは、ガラスの加工工程や製品として出荷した後に、室温環境下において高温で安定なα−ＮｉＳから低温で安定なβ−ＮｉＳに徐々に相転移し、その際、ＮｉＳの体積が４％程度増大して内部応力発生の原因となる。【０００３】
特に、建築物や自動車用の窓ガラスとして使用される熱強化板ガラスは、強化後の板ガラス中に粒径６０μｍ以上のＮｉＳが存在すると、ＮｉＳの存在によって熱強化板ガラスが自然破壊することが知られている。
すなわち、熱強化板ガラスは、板ガラスを軟化点近傍まで加熱して急冷することによって、板ガラス表面に圧縮応力を残存させ、板ガラス内部に引張応力を残存させて、例えば、板ガラスに他のものが当接した際、板ガラス表面に生じる引張応力を板ガラス表面に残存する圧縮応力により相殺させることで強化を図っている。
しかし、このような熱強化板ガラス中にＮｉＳが存在すると、上述したＮｉＳの体積増加によってＮｉＳ周辺に小さな亀裂が発生し、残存する引張応力により亀裂が進行して自然破壊するおそれがある。【０００４】
そこで従来、熱強化処理後の板ガラスを再度２００〜３００℃以下に加熱して所定時間維持し、その後に徐冷する熱処理（一般に「ソーク処理」と称される）が行われている。このソーク処理によって、熱強化板ガラス中に存在するα−ＮｉＳを積極的にβ−ＮｉＳに転移させて自然破壊を誘発し、ソーク処理により自然破壊しなかった熱強化板ガラスのみを製品として出荷する処置がとられている（例えば、特許文献１）。
しかし、このような従来の方法では、熱強化処理を行った後にＮｉＳの存在を検出する結果となり、熱強化板ガラスの歩留まりが悪くて製造効率が著しく低下することになる。【０００５】
そのため、従来、検出対象となるガラスにマイクロ波を照射した後、そのガラスの温度を測定して測定温度の変化に基づいて、前記ガラス中に存在するＮｉＳの有無を検出する方法や装置（例えば、特許文献２）など、種々の方法や装置が提案されている。
【先行技術文献】
【特許文献】
【０００６】
【特許文献１】特開２０００−２７２９２６号公報
【特許文献２】特開２００５−０９８９０５号公報
【発明の概要】
【発明が解決しようとする課題】
【０００７】
しかしながら、ガラス中に存在するＮｉＳの有無を検出する前述の検出方法を用いると、ガラスの生産性を下げる要因となる。また、ガラスの製造設備からのＮｉ成分の混入を徹底して管理する必要がある。また、ガラスの原材料としてＮｉ成分を使用しない方法も考えられるが、ガラスの原材料として意図してＮｉ成分を使うことができないと、ガラスを着色する場合の色表現に制約が生じる。【０００８】
本発明は、ガラスにＮｉ成分を含有したとしても、ＮｉＳの発生を抑制することができる化学強化用ガラスおよび化学強化ガラスの提供を目的とする。
【課題を解決するための手段】
【０００９】
本発明者は、種々の検討を行った結果、ガラス中にＣｕ（銅）成分を一定量含有することで、ガラス中のＮｉＳ生成を抑制できることを見出した。
すなわち、本発明の化学強化用ガラスは、下記酸化物基準のモル百分率表示で、ＳｉＯ２を５５〜８０％、Ａｌ２Ｏ３を３〜１６％、Ｂ２Ｏ３を０〜１２％、Ｎａ２Ｏを５〜２０％、Ｋ２Ｏを０〜１５％、ＭｇＯを０〜１５％、ＣａＯを０〜３％、ΣＲＯ（Ｒは、Ｍｇ、Ｃａ、Ｓｒ、Ｂａ、Ｚｎ）を０〜１８％、ＳＯ３を０．００５〜１％、ＮｉＯを０．００１〜３％、ＣｕＯを０．００１〜３％含有することを特徴とする。【００１０】
また、本発明の化学強化用ガラスは、ＳＯ３を０．００５〜１％、ＮｉＯを０．０１〜３％、ＣｕＯを０．０１〜３％含有することを特徴とする。【００１１】
また、本発明の化学強化用ガラスは、下記（１）式で示される、Ｌ＊ａ＊ｂ＊表色系のＤ６５光源による反射光の色度ａ＊とＦ２光源による反射光の色度ａ＊との差Δａ＊の絶対値、および下記（２）式で示される、Ｌ＊ａ＊ｂ＊表色系のＤ６５光源による反射光の色度ｂ＊とＦ２光源による反射光の色度ｂ＊との差Δｂ＊の絶対値が、いずれも２．０以下であることを特徴とする。
Δａ＊＝ａ＊値（Ｄ６５光源）−ａ＊値（Ｆ２光源）      ・・・（１）
Δｂ＊＝ｂ＊値（Ｄ６５光源）−ｂ＊値（Ｆ２光源）      ・・・（２）【００１２】
本発明の化学強化ガラスは、下記酸化物基準のモル百分率表示で、ＳｉＯ２を５５〜８０％、Ａｌ２Ｏ３を３〜１６％、Ｂ２Ｏ３を０〜１２％、Ｎａ２Ｏを５〜２０％、Ｋ２Ｏを０〜１５％、ＭｇＯを０〜１５％、ＣａＯを０〜３％、ΣＲＯ（Ｒは、Ｍｇ、Ｃａ、Ｓｒ、Ｂａ、Ｚｎ）を０〜１８％、ＳＯ３を０．００５〜１％、ＮｉＯを０．００１〜３％、ＣｕＯを０．００１〜３％含有し、表面から深さ方向に１０μｍ〜７０μｍの表面圧縮応力層を有することを特徴とする。【００１３】
また、本発明の化学強化ガラスは、ＳＯ３を０．００５〜１％、ＮｉＯを０．０１〜３％、ＣｕＯを０．０１〜３％含有することを特徴とする。【００１４】
また、本発明の化学強化ガラスは、下記（１）式で示される、Ｌ＊ａ＊ｂ＊表色系のＤ６５光源による反射光の色度ａ＊とＦ２光源による反射光の色度ａ＊との差Δａ＊の絶対値、および下記（２）式で示される、Ｌ＊ａ＊ｂ＊表色系のＤ６５光源による反射光の色度ｂ＊とＦ２光源による反射光の色度ｂ＊との差Δｂ＊の絶対値が、いずれも２．０以下であることを特徴とする。
Δａ＊＝ａ＊値（Ｄ６５光源）−ａ＊値（Ｆ２光源）      ・・・（１）
Δｂ＊＝ｂ＊値（Ｄ６５光源）−ｂ＊値（Ｆ２光源）      ・・・（２）【００１５】
また、本発明の化学強化ガラスは、３００〜１４００ＭＰａの表面圧縮応力を有することを特徴とする。【００１６】
また、本発明の化学強化ガラスは、板厚方向中心部の引張応力（ＣＴ）が１０ＭＰａ以上であることを特徴とする。【００１７】
また、本発明の化学強化ガラスは、外装部材に用いられることを特徴とする。
【発明の効果】
【００１８】
本発明によれば、ガラスにＮｉ成分を含有するガラスであって、ＮｉＳの発生が抑制された化学強化用ガラスおよび化学強化ガラスを得ることができる。
【発明を実施するための形態】
【００１９】
前述のとおり、通常、ガラス中のＮｉＳは、ガラスの製造設備や原料に起因してガラス成分に混入するＮｉ成分とガラス原料の硫化物のＳ成分とが、ガラスの溶融工程をとおして結合することでガラス中に生成される。
そのため、本発明者は、ガラスの溶融時におけるＮｉ成分とＳ成分との反応を抑制することで、ＮｉＳの生成を抑制することができると考えた。
【００２０】
本発明の化学強化用ガラスおよび化学強化ガラスは、ガラス中にＮｉ成分およびＳ成分とともにＣｕ成分を含有することで、ＮｉＳの生成を抑制することができることを見出して、なされたものである。ＮｉＳの生成を抑制できる理由は、以下のように考えられる。
【００２１】
後述するガラス組成系において、Ｎｉの酸化物と硫化物との平衡状態を熱力学平衡計算によって検討した。すると、前記ガラス組成系の溶融温度域において、Ｎｉ成分、Ｓ成分、Ｃｕ成分とが共存した場合、熱力学計算において、Ｎｉ成分は酸化物、Ｃｕ成分は硫化物になるのが安定であることがわかった。つまり、Ｃｕ成分をＮｉ成分およびＳ成分と一緒に溶融しガラス化すると、Ｃｕ成分の存在によりＮｉＳが生成しがたいことを示すものである。
【００２２】
以下、本発明のガラスの組成について、特に断らない限りモル百分率表示含有量を用いて説明する。
なお、本明細書において、ガラスの各成分の含有量は、ガラス中に存在する各成分が、表示された酸化物として存在するものとした場合の換算含有量を示す。
たとえば「ＣｕＯを０．００１〜３％含有する」とは、ガラス中に存在するＣｕが、すべてＣｕＯの形で存在するものとした場合のＣｕ含有量、すなわちＣｕのＣｕＯ換算含有量が０．００１〜３％であることを意味するものである。
本発明のガラスとしては、下記酸化物基準のモル百分率表示で、ＳｉＯ２を５５〜８０％、Ａｌ２Ｏ３を３〜１６％、Ｂ２Ｏ３を０〜１２％、Ｎａ２Ｏを５〜２０％、Ｋ２Ｏを０〜１５％、ＭｇＯを０〜１５％、ＣａＯを０〜３％、ΣＲＯ（Ｒは、Ｍｇ、Ｃａ、Ｓｒ、Ｂａ、Ｚｎ）を０〜１８％、ＳＯ３を０．００５〜１％、ＮｉＯを０．００１〜３％、ＣｕＯを０．００１〜３％含有するものが挙げられる。
【００２３】
ＳｉＯ２は、ガラスの骨格を構成する成分であり必須である。５５％未満ではガラスとしての安定性が低下する、または耐候性が低下する。好ましくは６０％以上である。より好ましくは６５％以上である。ＳｉＯ２が８０％超ではガラスの粘性が増大し溶融性が著しく低下する。好ましくは７５％以下、典型的には７０％以下である。
【００２４】
Ａｌ２Ｏ３は、ガラスの耐候性および化学強化特性を向上させる成分であり、必須である。３％未満では耐候性が低下する。好ましくは４％以上、典型的には５％以上である。
Ａｌ２Ｏ３が１６％超ではガラスの粘性が高くなり均質な溶融が困難になる。好ましくは１４％以下、典型的には１２％以下である。
【００２５】
Ｂ２Ｏ３は、ガラスの耐候性を向上させる成分であり、必須ではないが必要に応じて含有することができる。Ｂ２Ｏ３を含有する場合、４％未満では耐候性向上について有意な効果が得られないおそれがある。好ましくは５％以上であり、典型的には６％以上である。
Ｂ２Ｏ３が１２％超では揮散による脈理が発生し、歩留まりが低下するおそれがある。好ましくは１１％以下、典型的には１０％以下である。
【００２６】
Ｎａ２Ｏは、ガラスの溶融性を向上させる成分であり、またイオン交換により表面圧縮応力層を形成させるため、必須である。５％未満では溶融性が悪く、またイオン交換により所望の表面圧縮応力層を形成することが困難となる。好ましくは７％以上、典型的には８％以上である。
Ｎａ２Ｏが２０％超では耐候性が低下する。好ましくは１８％以下、典型的には１６％以下である。
【００２７】
Ｋ２Ｏは、ガラスの溶融性を向上させる成分であるとともに、化学強化におけるイオン交換速度を大きくする作用があるため、必須ではないが含有することが好ましい成分である。Ｋ２Ｏを含有する場合、０．０１％未満では溶融性向上について有意な効果が得られない、またはイオン交換速度向上について有意な効果が得られないおそれがある。典型的には０．３％以上である。Ｋ２Ｏが１５％超では耐候性が低下する。好ましくは１２％以下、典型的には１０％以下である。
【００２８】
ＲＯ（Ｒは、Ｍｇ、Ｃａ、Ｓｒ、Ｂａ、Ｚｎを表す）は、ガラスの溶融性を向上させる成分であり、必須ではないが必要に応じていずれか１種以上を含有することができる。その場合、ＲＯの含有量の合計ΣＲＯ（ΣＲＯは、ＭｇＯ＋ＣａＯ＋ＳｒＯ＋ＢａＯ＋ＺｎＯを表す）が１％未満では溶融性が低下するおそれがある。好ましくは３％以上、典型的には５％以上である。ΣＲＯが１８％超では耐候性が低下する。好ましくは１５％以下、より好ましくは１３％以下、典型的には１１％以下である。
【００２９】
ＭｇＯは、ガラスの溶融性を向上させる成分であり、必須ではないが必要に応じて含有することができる。ＭｇＯを含有する場合、３％未満では溶融性向上について有意な効果が得られないおそれがある。典型的には４％以上である。ＭｇＯが１５％超では耐候性が低下する。好ましくは１３％以下、典型的には１２％以下である。
【００３０】
ＣａＯは、ガラスの溶融性を向上させる成分であり、必須ではないが必要に応じて含有することができる。ＣａＯを含有する場合、０．０１％未満では溶融性向上について有意な効果が得られない。典型的には０．１％以上である。ＣａＯが３％超では化学強化特性が低下する。好ましくは２％以下、典型的には１％以下である。また、ガラスの化学強化特性を高くする場合は、実質的に含有しないことが好ましい。
【００３１】
ＳｒＯは、ガラスの溶融性を向上させるための成分であり、必須ではないが必要に応じて含有することができる。ＳｒＯを含有する場合、１％未満では溶融性向上について有意な効果が得られないおそれがある。好ましくは３％以上であり、典型的には６％以上である。ＳｒＯが１５％超では耐候性や化学強化特性が低下するおそれがある。好ましくは１２％以下、典型的には９％以下である。
【００３２】
ＢａＯは、ガラスの溶融性を向上させるための成分であり、必須ではないが必要に応じて含有することができる。ＢａＯを含有する場合、１％未満では溶融性向上について有意な効果が得られないおそれがある。好ましくは３％以上であり、典型的には６％以上である。ＢａＯが１５％超では耐候性や化学強化特性が低下するおそれがある。好ましくは１２％以下、典型的には９％以下である。
【００３３】
ＺｎＯは、ガラスの溶融性を向上させるための成分であり、必須ではないが必要に応じて含有することができる。ＺｎＯを含有する場合、１％未満では溶融性向上について有意な効果が得られないおそれがある。好ましくは３％以上であり、典型的には６％以上である。ＺｎＯが１５％超では耐候性が低下するおそれがある。好ましくは１２％以下、典型的には９％以下である。
【００３４】
ＺｒＯ２は、イオン交換速度を大きくする成分であり、必須ではないが必要に応じて含有することができる。ＺｒＯ２を含有する場合、５％以下の範囲が好ましく、４％以下の範囲がより好ましく、３％以下の範囲がさらに好ましい。ＺｒＯ２が５％超では溶融性が悪化して未溶融物としてガラス中に残るおそれがある。典型的にはＺｒＯ２は含有しない。
【００３５】
ＳＯ３は、清澄剤として作用する成分であり、必須である。ＳＯ３が０．００５％未満では期待する清澄作用が得られない。好ましくは０．０１％以上、より好ましくは０．０２％以上である。０．０３％以上がもっとも好ましい。また１％超では逆に泡の発生源となり、ガラスの溶け落ちが遅くなったり、泡個数が増加するおそれがある。好ましくは０．８％以下、より好ましくは０．６％以下である。０．５％以下がもっとも好ましい。
【００３６】
ＮｉＯは、ガラスを所望の色調に着色するための着色成分であり必須である。０．００１％未満では所望の色調が得られない。好ましくは、０．００５％以上、より好ましくは０．０１％以上である。しかしながら、ガラス中に含有することで、メタメリズムが生じたり、化学強化処理前後のガラスの色調変化が大きくなるおそれがある。そのため、ＮｉＯは３％以下とすることが好ましく、より好ましくは２．５％以下、さらに好ましくは２％以下である。また、ガラスの色調を濃色に着色する場合は、ＮｉＯを０．０５％以上含有することが好ましい。
【００３７】
ＣｕＯは、ガラス中にＮｉＳが生成するのを抑制するための成分であり、必須である。０．００１％未満ではＮｉＳの生成を抑制する効果が十分に得られない。好ましくは、０．００５％以上、より好ましくは０．０１％以上である。しかしながら、多量に含有するとガラスが不安定になり、失透が生じるおそれがある。そのため、ＣｕＯは３％以下とすることが好ましく、より好ましくは２．５％以下、さらに好ましくは２％以下である。
また、ガラスの着色成分としてＮｉＯを含有すると、メタメリズムが生じるおそれがある。これに対し、ＣｕＯを含有することでメタメリズムを抑制できる。メタメリズムを抑制するためには、ＣｕＯを０．０３％以上含有することが好ましい。
【００３８】
上記成分以外にも下記の成分をガラス組成中に導入してもよい。
【００３９】
ＳｎＯ２は、清澄剤として作用する成分であり、必須ではないが必要に応じて含有することができる。ＳｎＯ２を含有する場合、０．００５％未満では期待する清澄作用が得られない。好ましくは０．０１％以上、より好ましくは０．０５％以上である。また１％超では逆に泡の発生源となり、ガラスの溶け落ちが遅くなったり、泡個数が増加するおそれがある。好ましくは０．８％以下、より好ましくは０．５％以下である。０．３％以下がもっとも好ましい。
【００４０】
Ｌｉ２Ｏは、溶融性を向上させるための成分であり、必須ではないが必要に応じて含有することができる。Ｌｉ２Ｏを含有する場合、１％未満では溶融性向上について有意な効果が得られないおそれがある。好ましくは３％以上であり、典型的には６％以上である。Ｌｉ２Ｏが１５％超では耐候性が低下するおそれがある。好ましくは１０％以下、典型的には５％以下である。
【００４１】
ガラスの溶融の際の清澄剤として、前述したＳＯ３、ＳｎＯ２以外に、塩化物やフッ化物を適宜含有してもよい。
【００４２】
着色成分として、ＭｐＯｑ（但し、Ｍは、Ｆｅ、Ｔｉ、Ｖ、Ｃｒ、Ｐｒ、Ｃｅ、Ｂｉ、Ｅｕ、Ｍｎ、Ｅｒ、Ｎｄ、Ｗ、Ｒｂ、およびＡｇから選ばれる少なくとも１種であり、ｐとｑはＭとＯの原子比である）を、必要に応じて含有することができる。これら着色成分は、ガラスを所望の色に着色するための成分であり、着色成分を適宜選択することにより、例えば、青色系、緑色系、黄色系、紫色系、桃色系、赤色系、無彩色等の着色ガラスを得ることができる。
【００４３】
前述のとおり、本発明の化学強化用ガラスおよび化学強化ガラスは、ＣｕＯを含有することにより、ＮｉＳの生成を抑制する以外に、ガラスのメタメリズムを低くする作用をもたらす。
メタメリズム（条件等色）とは、外光色による、色調または外観色の色変化の度合いを示す指標で、ＣＩＥ（国際照明委員会）により規格化されたＬ＊ａ＊ｂ＊表色系を用いて定義することができる。このメタメリズムが低い程、外光色による色調または外観色の色変化の度合いが小さいことになる。ガラスのメタメリズムが高い場合には、光源の種類が相違するとガラスの見た目の色調が大きく異なったものとなる。例えば、屋内におけるガラスの色調と屋外におけるガラスの色調とが大きく異なることになる。
【００４４】
また、本発明の化学強化用ガラスおよび化学強化ガラスは、Ｃｕ成分を含有することで、下記（１）式で定義されるΔａ＊の絶対値および下記（２）式で定義されるΔｂ＊の絶対値を共に２．０以下にすることができる。これにより、屋内におけるガラスの反射色調と屋外におけるガラスの反射色調との相違を小さくすることができる。
Δａ＊とは、Ｌ＊ａ＊ｂ＊表色系のＤ６５光源による反射光の色度ａ＊とＦ２光源による反射光の色度ａ＊との差をいう。
Δａ＊＝ａ＊値（Ｄ６５光源）−ａ＊値（Ｆ２光源）      ・・・（１）
Δｂ＊とは、Ｌ＊ａ＊ｂ＊表色系のＤ６５光源による反射光の色度ｂ＊とＦ２光源による反射光の色度ｂ＊との差をいう。
Δｂ＊＝ｂ＊値（Ｄ６５光源）−ｂ＊値（Ｆ２光源）      ・・・（２）
なお、化学強化処理がされる前のメタメリズムが抑制されたガラスは、化学強化処理後においても同様の傾向（メタメリズムが抑制される）を示す。
【００４５】
Ｌ＊ａ＊ｂ＊表色系において、ａ＊は赤から緑の色調変化を示し、ｂ＊は黄から青の色調変化を示す。人が色調変化をより敏感に感じるのは、赤から緑の色調変化である。本発明の化学強化用ガラスおよび化学強化ガラスは、Δａ＊およびΔｂ＊の絶対値を共に２．０以下とすることで、メタメリズムが抑制されたガラスを得ることができる。
【００４６】
本発明の化学強化用ガラスおよび化学強化ガラスは、Ｌ＊ａ＊ｂ＊表色系を用いて定義される明度Ｌ＊が２０〜９０の範囲内であることが好ましい。すなわち、Ｌ＊が前記範囲内であると、ガラスの明度が「明るい」〜「暗い」の中間領域であるため、色調変化に対して認識しやすい範囲であり、本発明を用いることがより効果的である。なお、Ｌ＊が２０未満であるとガラスは濃色を呈するため、ガラスの色調変化を認識し難い。また、Ｌ＊が９０を超えるとガラスは淡色を呈するため、ガラスの色調変化を認識し難い。Ｌ＊は２２〜８５が好ましく、２３〜８０がより好ましく、２４〜７５がさらに好ましい。上記明度Ｌ＊はＦ２光源を用い、ガラスの裏面側に白色の樹脂板を設置した場合の反射光を測定したデータに基づくものである。
【００４７】
本発明の化学強化用ガラスおよび化学強化ガラスは、Ｃｕ成分を含有することにより、Ｄ６５光源を用いた場合のガラスの反射色調とＦ２光源を用いた場合のガラスの反射色調との差が小さい。これは、Ｃｕ成分を含有するガラスは、Ｆ２光源の分光分布におけるピークを示す波長の光を吸収する特性を備えることで、光源による分光分布の相違を緩和し、これによりガラスの反射色調の差が小さくなるものと考えられる。
【００４８】
本発明の化学強化ガラスは、化学強化処理することにより得られたガラスである。
ガラスの強度を高める方法として、ガラス表面に圧縮応力層を形成させる手法が一般的に知られている。ガラス表面に圧縮応力層を形成させる手法としては、風冷強化法（物理強化法）と、化学強化法が代表的である。風冷強化法（物理強化法）は、軟化点付近まで加熱したガラス板表面を風冷などにより急速に冷却して行う手法である。また、化学強化法は、ガラス転移点以下の温度で、イオン交換により、ガラス板表面に存在するイオン半径が小さいアルカリ金属イオン（典型的にはＬｉイオン、Ｎａイオン）を、イオン半径のより大きいアルカリイオン（典型的にはＬｉイオンに対してはＮａイオンまたはＫイオンであり、Ｎａイオンに対してはＫイオンである。）に交換する手法である。
【００４９】
例えば、電子機器の外装部材に用いられるガラスは、通常２ｍｍ以下の厚さで使用されることが多い。このように、厚みの薄いガラス板に対して風冷強化法を適用すると、表面と内部の温度差を確保しにくいため、圧縮応力層を形成することが困難である。このため、強化処理後のガラスにおいて、目的の高強度という特性を得ることができない。また、風冷強化では、冷却温度のばらつきにより、ガラス板の平面性を損なう懸念がある。特に厚みの薄いガラス板については、平面性が損なわれる懸念があり、本発明の目的である質感が損なわれる可能性がある。これらの点から、ガラスは、後者の化学強化法によって強化することが好ましい。
【００５０】
化学強化処理は、例えば、４００℃〜５５０℃の溶融塩中にガラスを１〜２０時間程度浸漬することで行うことができる。化学強化処理に用いる溶融塩としては、カリウムイオンもしくはナトリウムイオンを含むものであれば、特に限定されないが、例えば硝酸カリウム（ＫＮＯ３）の溶融塩が好適に用いられる。その他、硝酸ナトリウム（ＮａＮＯ３）の溶融塩や硝酸カリウム（ＫＮＯ３）と硝酸ナトリウム（ＮａＮＯ３）とを混合した溶融塩を用いてもよい。
【００５１】
本発明の化学強化ガラスは、化学強化処理することで、ガラスの表面に表面圧縮応力層を形成し、これにより、機械的強度の高いガラスを得ることができる。ガラスの表面に形成される表面圧縮応力層の深さ（ＤＯＬ）は、１０μｍ以上、１２μｍ以上、１５μｍ以上なるように強化処理されていることが好ましい。ガラスを外装部材に用いる場合、ガラスの表面に接触傷がつく確率が高く、ガラスの機械的強度が低下することがある。そこで、ＤＯＬを大きくすれば、化学強化ガラスの表面に傷がついても、割れ難くなる。一方、強化処理後にガラスを切断加工しやすくするために、ＤＯＬを７０μｍ以下とすることが好ましい。
【００５２】
本発明の化学強化ガラスは、ガラス表面に形成される表面圧縮応力（ＣＳ）が、３００ＭＰａ以上、５００ＭＰａ以上、７００ＭＰａ以上、９００ＭＰａ以上となるように化学強化処理されていることが好ましい。ＣＳが高くなることで化学強化ガラスの機械的強度が高くなる。一方、ＣＳが高くなりすぎるとガラス内部の引張応力が極端に高くなるおそれがあるため、ＣＳは１４００ＭＰａ以下とすることが好ましく、１３００ＭＰａ以下とすることがより好ましい。
【００５３】
本発明の化学強化ガラスは、ガラスの板厚方向中心の引張応力（ＣＴ）が、１０ＭＰａ以上であることが好ましい。ＮｉＳに起因したガラスの自然破損は、ガラス内部の引張応力とＮｉＳの膨張に伴う引張応力との和がガラスの強度を超えることで発生する。また、ＮｉＳの膨張に伴う引張応力は、ＮｉＳの外径に依存し、粒径が大きいほど引張応力も大きくなる。本発明の化学強化ガラスは、ＮｉＳの生成を抑制できるため、ＣＴを１０ＭＰａ以上に設定することが可能である。これにより、より機械的強度の高い化学強化ガラスが得られる。ＣＴは、好ましくは２０ＭＰａ以上であり、より好ましくは３０ＭＰａ以上である。一方、ＣＴが極端に高くなると、小さい粒径のＮｉＳの存在によりガラスが自然破損するリスクが高くなるため、ＣＴは８０ＭＰａ以下とすることが好ましい。
【００５４】
本発明の化学強化用ガラスおよび化学強化ガラスは、外装部材として用いられることが好ましい。ガラスのＮｉＳの生成が抑制され、またメタメリズムが抑制されているため、外装部材を用いる機器に対して高い機械的強度と美観を付与することができる。また、化学強化ガラスとすることで、衝撃による破損や傷が付き難い高い機械的強度を備えることができる。外装部材とは、例えば電子機器の外表面に設けられるものであるが、電子機器に限らず装飾品、建材、家具、自動車の操作パネル・内装品の外表面に設けられてもよい。また、ガラス自体が物品を構成するものであってもよい。また、ガラスの形状は、平板形状に限らず、平板形状以外の形状を有するものであってもよい。
【００５５】
外装部材としては、特に限定されないが、屋内外で使用することが想定される携帯型電子機器に好適に用いることができる。携帯型電子機器とは、携帯して使用可能な通信機器や情報機器を包含する概念である。例えば、通信機器としては、通信端末として、携帯電話、ＰＨＳ（Ｐｅｒｓｏｎａｌ  Ｈａｎｄｙ−ｐｈｏｎｅ  Ｓｙｓｔｅｍ）、スマートフォン、ＰＤＡ（Ｐｅｒｓｏｎａｌ  Ｄａｔａ  Ａｓｓｉｓｔａｎｃｅ）、ＰＮＤ（Ｐｏｒｔａｂｌｅ  Ｎａｖｉｇａｔｉｏｎ  Ｄｅｖｉｃｅ、携帯型カーナビゲーションシステム）があり、放送受信機として携帯ラジオ、携帯テレビ、ワンセグ受信機等が挙げられる。また、情報機器として、デジタルカメラ、ビデオカメラ、携帯音楽プレーヤー、サウンドレコーダー、ポータブルＤＶＤプレーヤー、携帯ゲーム機、ノートパソコン、タブレットＰＣ、電子辞書、電子手帳、電子書籍リーダー、携帯プリンター、携帯スキャナ等が挙げられる。また、据え置き型電子機器や自動車に内装される電子機器にも利用できる。なお、これらの例示に限定されるものではない。
【００５６】
本発明のガラスの製造方法は特に限定されないが、例えば種々のガラス原料を適量調合し、加熱し溶融した後、脱泡、撹拌などにより均質化し、周知のダウンドロー法、プレス法などによって板状等に成形するか、またはキャストして所望の形状に成形する。そして、徐冷後所望のサイズに切断し、必要に応じ研磨加工を施す。または、一旦塊状に成形したガラスを再加熱してガラスを軟化させてからプレス成形し、所望の形状のガラスを得る。また、本発明の化学強化ガラスは、このようにして得られたガラスを化学強化処理する。そして、化学強化処理したガラスを冷却し、化学強化ガラスを得る。
【００５７】
以上、本発明の化学強化用ガラスおよび化学強化ガラスについて一例を挙げて説明したが、本発明の趣旨に反しない限度において、また必要に応じて適宜構成を変更することができる。
【実施例】
【００５８】
以下、本発明を実施例及び比較例に基づいて詳細に説明するが、本発明はこれら実施例のみに限定されるものではない。【００５９】
表１〜２の例１〜例２０（例１〜例３、例７〜例２０は実施例、例４〜例６は比較例）について、表中にモル百分率表示で示す組成になるように、酸化物、水酸化物、炭酸塩、硝酸塩等一般に使用されているガラス原料を適宜選択し、ガラスとして１００ｍｌとなるように秤量した。なお、表に記載のＳＯ３は、ガラス原料にボウ硝（Ｎａ２ＳＯ４）を添加し、ボウ硝分解後にガラス中に残る残存ＳＯ３であり、計算値である。【００６０】
次いで、この原料混合物を白金製るつぼに入れ、１４００℃の溶融温度にてガラスを溶かし、ガラスが溶けたことを確認した上で、１５５０℃の清澄温度にてガラスを脱泡した。その後、縦約５０ｍｍ×横約１００ｍｍ×高さ約２０ｍｍの型材に流し込み、約１℃／分の速度で徐冷し、ガラスブロックを得た。【００６１】
【表１】
2014042175.tif 000002
【００６２】
【表２】
2014042175.tif 000003
【００６３】
このガラスブロックを切断して、サイズが４０ｍｍ×４０ｍｍ、所望の厚さになるようにガラスを切り出した後、研削し、最後に両面を鏡面に研磨加工し、板状の化学強化用ガラスを得た。ここで、切り出したガラスの厚さは、例１〜例７、例１５は０．８ｍｍ、例８〜１３、例１６〜例１９は１．２ｍｍ、例１４は０．７２３ｍｍ、例２０は０．６ｍｍとした。【００６４】
例１の化学強化用ガラスについて、化学強化処理を行った上で、ソーク処理（以下、ヒートソーク試験と称する）を実施した。化学強化処理の条件は、ガラスを４５０℃のＫＮＯ３（９９％）とＮａＮＯ３（１％）とからなる溶融塩に１０時間浸漬した。化学強化処理後のガラスは、表面圧縮応力（ＣＳ）が７２８ＭＰａ、表面圧縮応力層の深さ（ＤＯＬ）が５６μｍ、板厚中心部の引張応力（ＣＴ）が５９ＭＰａであった。例８の化学強化用ガラスについて、化学強化処理（ガラスを４００℃のＫＮＯ３（９９％）とＮａＮＯ３（１％）とからなる溶融塩に２時間浸漬した。化学強化処理後のガラスは、表面圧縮応力（ＣＳ）が７０６ＭＰａ、表面圧縮応力層の深さ（ＤＯＬ）が１５μｍであった。なお、前記の測定は、表面応力測定装置を用いて行った。この装置は、ガラス表面に形成された表面圧縮応力層が、表面圧縮応力層が存在しない他のガラス部分と屈折率が相違することで光導波路効果を示すことを利用した装置である。また、表面応力測定装置では、光源として中心波長が７９５ｎｍのＬＥＤを用いて行った。【００６５】
ヒートソーク試験の条件は、ガラスの常温から保持温度までの昇温速度が１．８℃／分、ガラスの保持温度が２５０〜２５５℃、保持温度を保持した時間は５５分間である。
例１の化学強化ガラスを１００００枚用意し、前述のヒートソーク試験を行ったところ、ＮｉＳが起因で破損したものは１枚もなかった。よって、本発明のガラスは、ＮｉＳの生成を高い確率で抑制できると考えられる。【００６６】
次いで、得られた板状の化学強化用ガラスについて、化学強化処理前の色調を測定した。
各ガラスの色調は、ＣＩＥにより規格化されたＬ＊ａ＊ｂ＊表色系の反射光の色度を測定した。光源として、Ｆ２光源およびＤ６５光源を用い、それぞれについて、反射光の色度測定をした。Ｌ＊ａ＊ｂ＊表色系の反射光の色度測定は、分光色測計（エックスライト社製、Ｃｏｌｏｒｉ７）を用いて測定した。なお、ガラスの裏面側（光源からの光が照射される面の裏面）には、白色の樹脂板を置いて測定を行った。結果を表１および表２に示す。【００６７】
表１および表２に示すようにＣｕＯを一定量以上（例えば、０．０３％以上）含有する実施例のガラスは、メタメリズムの指標であるΔａ＊およびΔｂ＊がいずれも２．０以下であり、メタメリズムを抑制できることがわかる。これに対し、ＣｕＯを含有せず、ＮｉＯを含有する比較例のガラスは、Δａ＊が２．０を超えており、メタメリズムを抑制できないことがわかる。【００６８】
また、例８〜例１０の化学強化用ガラスは、ＫＮＯ３（９９％）とＮａＮＯ３（１％）とからなる溶融塩に６時間浸漬して化学強化処理を施し、化学強化ガラスを製造した。ここで、例８では４２５℃の溶融塩を、例９，１０では４５０℃の溶融塩を使用して処理した。この化学強化処理後の化学強化ガラスの色調について、上記と同様の方法でＣＩＥにより規格化されたＬ＊ａ＊ｂ＊表色系の反射光の色度を測定した。その結果を表３に示す。【００６９】
【表３】
2014042175.tif 000004
【００７０】
表３に示すように、ＣｕＯを含有する化学強化処理後のガラスは、メタメリズムの指標であるΔａ＊およびΔｂ＊がいずれも２．０以下を維持しており、メタメリズムを抑制できることがわかる。
【産業上の利用可能性】
【００７１】
ＡＶ機器・ＯＡ機器等の操作パネル、同製品の開閉扉、操作ボタン・つまみ、またはデジタル・フォト・フレームやＴＶなどの画像表示パネルの矩形状の表示面の周囲に配置される装飾パネル等の装飾品や電子機器用のガラス外装部材などに利用できる。また、自動車用内装部材、家具等の部材、屋外や屋内で用いられる建材等にも利用できる。
【国際調査報告】
2014042175.tif 000005
2014042175.tif 000006
2014042175.tif 000007
2014042175.tif 000008